(57)【要約】【課題】蛍光体や量子ドットでは励起光のすべてを変換することはできないため、残った励起光は透過させずにカラーフィルタで吸収する必要がある。【解決手段】表示装置は色層を有するアレイ基板と対向基板とを備える。前記色層は、青色光を赤色に変換する赤色蛍光層と、青色光を緑色に変換する緑色蛍光層と、青色光を補正する青色蛍光層と、を備える。前記赤色蛍光層および前記緑色蛍光層はそれぞれ２種類の主波長をもつ蛍光体または量子ドットを有する。前記青色蛍光層は１種類の主波長をもつ蛍光体または量子ドットを有する。【選択図】図３
2015219272.tif 000002
【特許請求の範囲】
【請求項１】
表示装置は、
色層を有するアレイ基板と、
対向基板と、
を備え、
前記色層は、
青色光を赤色に変換する赤色蛍光層と、
青色光を緑色に変換する緑色蛍光層と、
青色光を補正する青色蛍光層と、
を備え、
前記赤色蛍光層および前記緑色蛍光層はそれぞれ２種類の主波長をもつ蛍光体または量子ドットを有し、
前記青色層は１種類の主波長をもつ蛍光体または量子ドットを有する。
【請求項２】
請求項１の表示装置において、
前記青色蛍光層に含まれる蛍光体または量子ドットの量は前記赤色蛍光層に含まれる蛍光体または量子ドットの量よりも少なく、前記緑色蛍光層に含まれる蛍光体または量子ドットの量よりも少ない。
【請求項３】
請求項１の表示装置において、さらに、
前記アレイ基板と前記対向基板の間に配置される液晶層と、
前記アレイ基板に対し前記色層とは反対側に配置される光源と、
を備え、
前記青色光は前記光源から供給される。
【請求項４】
請求項３の表示装置において、
前記アレイ基板は前記液晶層と前記色層との間にインセル型の偏光板を有する。
【請求項５】
請求項１の表示装置において、さらに、
前記色層は前記対向基板とは反対側に青色カラーフィルタを有する。
【請求項６】
請求項３の表示装置において、さらに、
前記対向基板に対して前記液晶層とは反対側に偏光板を有する。
【請求項７】
請求項６の表示装置において、さらに、
前記偏光板と前記対向基板との間に視野角補償フィルムを有する。
【請求項８】
請求項１の表示装置において、
前記赤色蛍光層、前記緑色蛍光層および前記青色蛍光層はそれぞれ蛍光体または量子ドットを分散させた透明樹脂である。
【請求項９】
請求項１の表示装置において、
前記赤色蛍光層、前記緑色蛍光層および前記青色蛍光層の間にはそれぞれ反射メタルを有する。
【請求項１０】
請求項１の表示装置において、
前記アレイ基板は画素電極と共通電極を有する。
【請求項１１】
請求項１の表示装置において、
前記アレイ基板は画素電極を有し、
前記対向基板は共通電極を有する。
【請求項１２】
請求項１の表示装置において、
前記赤色蛍光層は、主波長が６３０ｎｍ、半値幅が３５ｎｍ、ピーク比が９５％の蛍光体または量子ドットと、主波長が６００ｎｍ、半値幅が３５ｎｍ、ピーク比が３７％の蛍光体または量子ドットと、を有する。
【請求項１３】
請求項１２の表示装置において、
前記赤色蛍光層を通過する青色光は主波長が４５０ｎｍ、半値幅が２０ｎｍ、ピーク比が５％である。
【請求項１４】
請求項１の表示装置において、
前記緑色蛍光層は、主波長が５３３ｎｍ、半値幅が３５ｎｍ、ピーク比が８６％の蛍光体または量子ドットと、主波長が５４０ｎｍ、半値幅が３５ｎｍ、ピーク比が１６％の蛍光体または量子ドットと、を有する。
【請求項１５】
請求項１４の表示装置において、
前記緑色蛍光層を通過する青色光は主波長が４５０ｎｍ、半値幅が２０ｎｍ、ピーク比が５％である。
【請求項１６】
請求項１の表示装置において、
前記緑色蛍光層は主波長が５６２ｎｍ、半値幅が３５ｎｍ、ピーク比が８０％の蛍光体または量子ドットと、主波長が５３３ｎｍ、半値幅が３５ｎｍ、ピーク比が８０％の蛍光体または量子ドットと、を有する。
【請求項１７】
請求項１６の表示装置において、
前記緑色蛍光層を通過する青色光は主波長が４５０ｎｍ、半値幅が２０ｎｍ、ピーク比が１９％である。
【請求項１８】
請求項１の表示装置において、
前記青色蛍光層は主波長が５１０ｎｍ、半値幅が３５ｎｍ、ピーク比が１０％の蛍光体または量子ドットを有する。
【請求項１９】
請求項１８の表示装置において、
前記青色蛍光層を通過する青色光は主波長が４５０ｎｍ、半値幅が２０ｎｍ、ピーク比が１００％である。
【発明の詳細な説明】
【技術分野】
【０００１】
本開示は表示装置に関し、例えば色層に蛍光体または量子ドットを有する表示装置に適用可能である。
【背景技術】
【０００２】
一般的な液晶表示装置においては、画面にカラー表示を行う際に、白色光源とカラーフィルタの組合せを用いて行っている。このカラーフィルタは、白色光源の光を波長選択してその一部を吸収することにより色表示を行っているため、低透過率であり、光源光の利用効率が低くなっている。
特開２００３−２５５３２０号公報に開示されるように、カラーフィルタ中にそのカラーフィルタと同系色の光を発光する蛍光体を分散し、蛍光管より発せられた紫外光及び青色光により励起発光させることで、光利用効率を高めることが提案されている。
【先行技術文献】
【特許文献】
【０００３】
【特許文献１】特開２００３−２５５３２０号公報
【発明の概要】
【発明が解決しようとする課題】
【０００４】
蛍光体や量子ドットでは励起光のすべてを変換することはできないため、残った励起光は透過させずにカラーフィルタで吸収する必要がある。
その他の課題と新規な特徴は、本開示の記述および添付図面から明らかになるであろう。
【課題を解決するための手段】
【０００５】
本開示のうち、代表的なものの概要を簡単に説明すれば、下記のとおりである。
すなわち、表示装置は、色層を有するアレイ基板と、対向基板と、前記アレイ基板と前記対向基板の間に配置される液晶層と、を備える。前記色層は、青色光を赤色に変換する赤色蛍光層と、青色光を緑色に変換する緑色蛍光層と、青色光を補正する青色蛍光層と、を備える。前記赤色蛍光層および前記緑色蛍光層はそれぞれ２種類の主波長をもつ蛍光体または量子ドットを有する。前記青色蛍光層は１種類の主波長をもつ蛍光体または量子ドットを有する。
【図面の簡単な説明】
【０００６】
【図１】比較例に係る表示装置の構成を示す断面図である。
【図２】比較例に係る色層の構成を示す断面図である。
【図３】実施の形態に係る液晶表示装置の構成を示す断面図である。
【図４】実施の形態に係る色層の構成を示す断面図である。
【図５】ＡｄｏｂｅＲＧＢ規格の青色の蛍光分布を示す図である。
【図６】ＡｄｏｂｅＲＧＢ規格の青色のＸＹ色度図である。
【図７】ＡｄｏｂｅＲＧＢ規格の緑色の蛍光分布を示す図である。
【図８】ＡｄｏｂｅＲＧＢ規格の緑色のＸＹ色度図である。
【図９】ＡｄｏｂｅＲＧＢ規格の赤色の蛍光分布を示す図である。
【図１０】ＡｄｏｂｅＲＧＢ規格の赤色のＸＹ色度図である。
【図１１】ｓＲＧＢ規格の緑色の蛍光分布を示す図である。
【図１２】ｓＲＧＢ規格の緑色のＸＹ色度図である。
【図１３】実施例１に係る表示装置の構造を説明するための平面図である。
【図１４】実施例１に係る表示装置の構造を説明するためのＴＦＴコンタクトホール部の断面図である。
【図１５】実施例１に係る表示装置の構造を説明するための画素中央部の断面図である。
【図１６】実施例２に係る表示装置の構造を説明するためのＴＦＴコンタクトホール部の断面図である。
【図１７】実施例２に係る表示装置の構造を説明するための画素中央部の断面図である。
【発明を実施するための形態】
【０００７】
まず、本開示に先立って検討した量子ドットを色層に用いた表示装置（以下、比較例という。）について図１および図２を用いて説明する。
図１は比較例に係る表示装置の構成を説明するための断面図である。図２は比較例に係る色層の構成を説明するための断面図である。
比較例に係る表示装置１００Ａは、アレイ基板１０Ａと対向基板２０Ａとを備える。アレイ基板１０Ａと対向２０Ａとの間に液晶層３０を備える。アレイ基板１０Ａの液晶層３０とは反対側には、視野角補償フィルム４０、偏光板５０を備える。アレイ基板１０Ａはガラス基板と液晶層３０側に配置されるＴＦＴ（Thin Film Transistor）や画素電極等を備える。対向基板２０Ａはガラス基板２１、色層２２Ａ、インセル偏光板２３を備える。光源光（励起光）が偏光板５０側から入射し、使用者は対向基板２０Ａ側から観測する。
色層２２Ａは赤色の色層２２Ａ＿Ｒと緑色の色層２２Ａ＿Ｇと青色の色層２２Ａ＿Ｂを有する。赤色の色層２２Ａ＿Ｒは青色のカラーフィルタＣＦ＿Ｂと赤色蛍光層Ｆ＿Ｒと赤色のカラーフィルタＣＦ＿Ｒで構成される。緑色の色層２２Ａ＿Ｇは青色のカラーフィルタＣＦ＿Ｂと緑色蛍光層Ｆ＿Ｇと黄色のカラーフィルタＣＦ＿Ｙで構成される。青色の色層２２Ａ＿Ｂは青色のカラーフィルタＣＦ＿Ｂと青色の光源光を散乱する青色散乱層Ｓ＿Ｂで構成される。赤色蛍光層Ｆ＿Ｒは青色の光源光を赤色に変換する赤色量子ドットＱＤ＿Ｒを有する。赤色蛍光層Ｆ＿Ｒに含まれる赤色量子ドットＱＤ＿Ｒの主波長が１つである。また、緑色蛍光層Ｆ＿Ｇは青色の光源光を緑色に変換する緑色量子ドットＱＤ＿Ｇを有する。緑色蛍光層Ｆ＿Ｇに含まれる緑色量子ドットＱＤ＿Ｇの主波長が１つである。なお、図２では、赤色蛍光層Ｆ＿Ｒと緑色蛍光層Ｆ＿Ｇと青色散乱層Ｓ＿Ｂはそれぞれ接しているように示されているが、混色を防止するために、赤色蛍光層Ｆ＿Ｒと緑色蛍光層Ｆ＿Ｇと青色散乱層Ｓ＿Ｂのそれぞれの間に遮光層を配置している。
【０００８】
蛍光体や量子ドットでは励起光のすべてを変換することはできないため、残った励起光は透過させずに吸収する必要がある。
また、赤色量子ドットＱＤ＿Ｒと緑色量子ドットＱＤ＿Ｇの励起光に用いた青色と同じ波長域の光が外部よりこれらに入射すると、赤色量子ドットＱＤ＿Ｒと緑色量子ドットＱＤ＿Ｇがこれを吸収して発光する可能性がある。このような蛍光は、アレイ基板１０で制御されていないため不要光となり、使用者に観察されれば表示のコントラスト比低下、色純度低下などが生じるので、屋外視認性低下の一因になる。
そこで、比較例の表示装置１００Ａにおいて、赤色蛍光層Ｆ＿Ｒの前面に赤色カラーフィルタＣＦ＿Ｒ、緑色蛍光層Ｆ＿Ｇの前面に黄色カラーフィルタＣＦ＿Ｙを配置している。
赤色カラーフィルタＣＦ＿Ｒおよび黄色カラーフィルタＣＦ＿Ｙは青色の光を吸収し、それぞれ赤と緑の光は通過する。赤色量子ドットＱＤ＿Ｒと緑色量子ドットＱＤ＿Ｇに青色光が外部から入射するのを抑制し、外部に向かう残った青色励起光を抑制し、かつ外部に向かう赤色と緑色の蛍光は高い透過率で通過させる。これにより、赤色量子ドットＱＤ＿Ｒと緑色量子ドットＱＤ＿Ｇが外光励起で蛍光を発しなくなり、かつ残った励起光が透過しなくなり、視認性が向上する。
【０００９】
不要光成分を低減するため、赤色蛍光層Ｆ＿Ｒ、緑色蛍光層Ｆ＿Ｇおよび青色散乱層Ｓ＿Ｂと、インセル偏光板２３との間に青色カラーフィルタＣＦ＿Ｂを配置している。青色カラーフィルタＣＦ＿Ｂは光源光を通過させるものの、赤色量子ドットＱＤ＿Ｒと緑色量子ドットＱＤ＿Ｇの蛍光は吸収する。そのため、少なくとも赤色量子ドットＱＤ＿Ｒと緑色量子ドットＱＤ＿Ｇの蛍光による画質低下を防止できる。
【００１０】
次に、実施の形態に係る表示装置について図３および図４を用いて説明する。
図３は実施の形態に係る液晶表示装置の構成を説明するための断面図である。図４は実施の形態に係る色層の構成を説明するための断面図である。
実施の形態に係る表示装置１００は、アレイ基板１０と対向基板２０とを備える。アレイ基板１０と対向基板２０との間に液晶層３０を備える。アレイ基板１０はＴＦＴ等が形成されたガラス基板１１、色層２２およびインセル偏光板２３を備える。対向基板２０はガラス基板等を備える。対向基板２０の液晶層３０とは反対側には、視野角補償フィルム４０、偏光板５０を備える。光源光（励起光）がガラス基板１１側から入射し、使用者は偏光板５０側から観測する。
色層２２は赤色の色層２２＿Ｒと緑色の色層２２＿Ｇと青色の色層２２＿Ｂを有する。赤色の色層２２＿Ｒは青色のカラーフィルタＣＦ＿Ｂと青色の光源光を赤色に変換する赤色蛍光層Ｆ＿Ｒとで構成される。緑色の色層２２＿Ｇは青色のカラーフィルタＣＦ＿Ｂと青色の光源光を緑色に変換する緑色蛍光層Ｆ＿Ｇとで構成される。青色の色層２２＿Ｂは青色のカラーフィルタＣＦ＿Ｂと青色の光源光を補正する青色蛍光層Ｆ＿Ｂで構成される。赤色蛍光層Ｆ＿Ｒは赤色量子ドットＱＤ＿Ｒ１および赤色補正用量子ドットＱＤ＿Ｒ２を有し、緑色蛍光層Ｆ＿Ｇは緑色量子ドットＱＤ＿Ｇ１および緑色補正用量子ドットＱＤ＿Ｇ２を有し、青色蛍光層Ｆ＿Ｂは青色補正用量子ドットＱＤ＿Ｂ２を有する。赤色量子ドットＱＤ＿Ｒ１および赤色補正用量子ドットＱＤ＿Ｒ２の主波長は異なる。また、緑色量子ドットＱＤ＿Ｇ１および緑色補正用量子ドットＱＤ＿Ｇ２の主波長は異なる。青色補正用量子ドットＱＤ＿Ｂ２の主波長は青色の光源光の波長と異なる。青色補正用量子ドットＱＤ＿Ｂ２の量は、赤色量子ドットＱＤ＿Ｒ１および赤色補正用量子ドットＱＤ＿Ｒ２の合計量よりも少なく、緑色量子ドットＱＤ＿Ｇ１および緑色補正用量子ドットＱＤ＿Ｇ２の合計量よりも少ない。なお、図４では、赤色蛍光層Ｆ＿Ｒと緑色蛍光層Ｆ＿Ｇと青色蛍光層Ｆ＿Ｂはそれぞれ接しているように示されているが、混色を防止するために、赤色蛍光層Ｆ＿Ｒと緑色蛍光層Ｆ＿Ｇと青色蛍光層Ｆ＿Ｂのそれぞれの間に遮光層を配置するのが好ましい。
【００１１】
上述したように、量子ドットでは励起光のすべてを変換することはできないため、残った励起光は透過させずに吸収する必要があり、比較例に係る表示装置ではカラーフィルタを用いていた。一方、実施の形態に係る表示装置では、残った励起光は吸収させず透過するようにし、量子ドットを用いることで色補正を行い、カラーフィルタが必要ないようにしている。
また、上述したように、量子ドットの励起光に用いた青色と同じ波長域の光が外部よりこれらに入射すると、量子ドットがこれを吸収して発光する可能性がある。そこで、比較例の表示装置１００Ａにおいて、赤色蛍光層Ｆ＿Ｒの前面に赤色カラーフィルタＣＦ＿Ｒ、緑色蛍光層Ｆ＿Ｇの前面に黄色カラーフィルタＣＦ＿Ｙを配置している。一方、実施の形態に係る表示装置では、色層２２を液晶層３０およびインセル偏光板２３の下に配置することにより、外部光の影響を受けないようにし、カラーフィルタが必要ないようにしている。
したがって、実施に形態の表示装置では、赤色の色層２２＿Ｒおよび緑色の色層２２＿Ｇには青色の光を吸収するカラーフィルタを使用していない。
【００１２】
なお、不要光成分を低減するため、比較例の表示装置１００Ａと同様に、赤色蛍光層Ｆ＿Ｒ、緑色蛍光層Ｆ＿Ｇおよび青色蛍光層Ｆ＿Ｂと、アレイ基板１０との間に青色カラーフィルタＣＦ＿Ｂを配置するのが好ましい。青色カラーフィルタＣＦ＿Ｂは光源光を通過させるものの、赤色蛍光層Ｆ＿Ｒと緑色蛍光層Ｆ＿Ｇの蛍光は吸収する。そのため、少なくとも赤色蛍光層Ｆ＿Ｒと緑色蛍光層Ｆ＿Ｇの蛍光による画質低下を防止することができる。青色カラーフィルタＣＦ＿Ｂの代わりに、青色光以外を反射する層を用いてもよい。
【００１３】
通常、液晶表示装置では、偏光板から入射する直線偏光を液晶分子の配向により制御し、対向する偏光板（光が出射する側の偏光板）の透過軸方向に一致する偏光のみ透過することにより表示を行っている。しかし、蛍光体から発光する光は全方位に散乱する散乱光であるために、直線偏光を制御している空間、すなわち２つの偏光板の間に蛍光層を配置した場合には、これら制御された偏光光を乱し、表示に大きく影響する。したがって、蛍光層で構成される色層２２は液晶層３０に対してインセル偏光板２３より外側に配置している。
【００１４】
色層２２（赤色蛍光層Ｆ＿Ｒ、緑色蛍光層Ｆ＿Ｇ、青色蛍光層Ｆ＿Ｂ）について図５から図１２を用いて説明する。
図５はＡｄｏｂｅＲＧＢ規格の青色を満足するための蛍光分布を示す図である。図６はＡｄｏｂｅＲＧＢ規格の青色を満足するためのＸＹ色度図である。図７はＡｄｏｂｅＲＧＢ規格の緑色を満足するための蛍光分布を示す図である。図８はＡｄｏｂｅＲＧＢ規格の緑色を満足するためのＸＹ色度図である。図９はＡｄｏｂｅＲＧＢ規格の赤色を満足するための蛍光分布を示す図である。図１０はＡｄｏｂｅＲＧＢ規格の赤色を満足するためのＸＹ色度図である。図１１はｓＲＧＢ規格の緑色を満足するための蛍光分布を示す図である。図１２はｓＲＧＢ規格の緑色を満足するためのＸＹ色度図である。
【００１５】
赤色蛍光層Ｆ＿Ｒと緑色蛍光層Ｆ＿Ｇと青色蛍光層Ｆ＿Ｂは、青色の光源光（励起光）の波長域に吸収を示し各色の蛍光を発する量子ドットを分散した透明樹脂である。なお、上述したように量子ドットでは励起光のすべてを変換することはできないため、残った励起光は透過する。残った励起光（青色光）があるので色補正を行っている。
図５に示すように、ＡｄｏｂｅＲＧＢ規格の青色を生成するために、青色蛍光層Ｆ＿Ｂには主波長が５１０ｎｍ、半値幅が３５ｎｍ、ピーク比が１０％となるように青色補正用量子ドットＱＤ＿Ｒ’を含むようにされている。なお、青色蛍光層Ｆ＿Ｂを透過する青色光（光源光）の主波長は４５０ｎｍ、半値幅が２０ｎｍである。図６に示すように、主波長は４５０ｎｍの青色光（光源光）を使用すると、ＡｄｏｂｅＲＧＢ規格の青色に対して青くなりすぎるので、主波長が５１０ｎｍの緑がかった青色補正用量子ドットＱＤ＿Ｒ’を含むことにより、ＡｄｏｂｅＲＧＢ規格の青色にすることができる。なお、ｓＲＧＢ規格の青色とＡｄｏｂｅＲＧＢ規格の青色は同じである。
図７に示すように、ＡｄｏｂｅＲＧＢ規格の緑色を生成するために、緑色蛍光層Ｆ＿Ｇには主波長が５３３ｎｍ、半値幅が３５ｎｍ、ピーク比が８６％となるように緑色量子ドットＱＤ＿Ｇと、主波長が５４０ｎｍ、半値幅が３５ｎｍ、ピーク比が１６％となるように緑色補正用量子ドットＱＤ＿Ｇ’と、を含むようにされている。なお、緑色蛍光層Ｆ＿Ｇを透過する青色光（光源光）の主波長は４５０ｎｍ、半値幅が２０ｎｍ、ピーク比が５％である。図８に示すように、主波長は４５０ｎｍの青色光（光源光）と、主波長が５３３ｎｍの緑色蛍光層Ｆ＿Ｇと主波長が５４０ｎｍの緑色補正用量子ドットＱＤ＿Ｇ’とを含むことにより、ＡｄｏｂｅＲＧＢ規格の緑色にすることができる。なお、ｓＲＧＢ規格の緑色とＡｄｏｂｅＲＧＢ規格の緑色は異なる。
図９に示すように、ＡｄｏｂｅＲＧＢ規格の赤色を生成するために、赤色蛍光層Ｆ＿Ｒには主波長が６３０ｎｍ、半値幅が３５ｎｍ、ピーク比が９５％となるように赤色量子ドットＱＤ＿Ｒと、主波長が６００ｎｍ、半値幅が３５ｎｍ、ピーク比が３７％となるように赤色補正用量子ドットＱＤ＿Ｒ’と、を含むようにされている。なお、赤色蛍光層Ｆ＿Ｒを透過する青色光（光源光）の主波長は４５０ｎｍ、半値幅が２０ｎｍ、ピーク比が５％である。図１０に示すように、主波長は４５０ｎｍの青色光（光源光）と、主波長が６３０ｎｍの赤色蛍光層Ｆ＿Ｒと主波長が６００ｎｍの緑色補正用量子ドットＱＤ＿Ｒ’とを含むことにより、ＡｄｏｂｅＲＧＢ規格の赤色にすることができる。なお、ｓＲＧＢ規格の赤色とＡｄｏｂｅＲＧＢ規格の赤色は同じである。
図１１に示すように、ｓＲＧＢ規格の緑色を生成するために、緑色蛍光層Ｆ＿Ｇには主波長が５６２ｎｍ、半値幅が３５ｎｍ、ピーク比が８０％となるように緑色量子ドットＱＤ＿Ｇと、主波長が５３３ｎｍ、半値幅が３５ｎｍ、ピーク比が８０％となるように緑色補正用量子ドットＱＤ＿Ｇ’と、を含むようにされている。なお、緑色蛍光層Ｆ＿Ｇを透過する青色光（光源光）の主波長は４５０ｎｍ、半値幅が２０ｎｍ、ピーク比が１９％である。図１２に示すように、主波長は４５０ｎｍの青色光（光源光）と、主波長が５６２ｎｍの緑色蛍光層Ｆ＿Ｇと主波長が５３３ｎｍの緑色補正用量子ドットＱＤ＿Ｇ’とを含むことにより、ｓＲＧＢ規格の緑色にすることができる。
上記で説明した、光源光や量子ドット、補正用量子ドットの主波長やピーク比等は一例であって、それに限定されるものではない。複数の主波長を組み合わせて、ＡｄｏｂｅＲＧＢ規格やｓＲＧＢ規格を満足するようにすればよい。
【００１６】
以上の説明では蛍光層に量子ドットを用いて説明したが、量子ドットに代えて蛍光体を用いてもよい。
蛍光体または量子ドットを色層に用いた表示装置において、色補正用の第２の蛍光体または量子ドットを各色層に添加する。
言い換えれば、赤色の色層と緑色の色層は２種類の主波長をもつ蛍光体または量子ドットを混合し、光源の透過光を利用する。青色の色層は１種類の蛍光体または量子ドットを配置する。２種類の主波長をもつ蛍光体や量子ドットの組合せとして、蛍光体と量子ドットのハイブリッド構成であってもよい。
光源透過光を吸収せず利用することができる。少なくとも２つ以上の蛍光体または量子ドットを混合し、色調整することで、青色（４５０ｎｍ）の光の混合率を高くすることができる。２つ以上の蛍光体または量子ドットを混合するため、ピーク波長に対して非対称な蛍光分布が得られる。
【００１７】
本実施の形態を実施する液晶表示モードには限定はなく、基板面にほぼ垂直な電界を用いて液晶分子をスイッチするＴＮ方式（Twisted Nematic）、ＶＡ方式（Vertical Allignment）また、基板面にほぼ平行な電界を用いて液晶分子をスイッチするＩＰＳ方式（In Plane Switching）、さらには液晶を駆動するための電極が画素内で重畳しており、電極近傍のフリンジ電界により液晶分子をスイッチするＦＦＳ方式（Fringe Field Switching）などでもよい。また、本実施の形態を実施する表示装置は液晶表示装置に限定されるものではなく、カラーフィルタを用いる有機ＥＬ表示装置にも適用することができる。
【実施例１】
【００１８】
実施例１について図１３および図１４を用いて説明する。
図１３は実施例１に係る表示装置の構造を説明するための平面図である。図１４は実施例１に係る表示装置の構造を説明するためのＴＦＴコンタクトホール部の断面図である。図１５は実施例１に係る表示装置の構造を説明するための画素中央部の断面図である。図１５は図１３のＡ−Ａ’線断面図である。
実施例１に係る表示装置は赤（Ｒ）、緑（Ｇ）、青（Ｂ）の縦ストライプ形状の副画素を備え、ＲＧＢを１画素として配置される。色層２２は、行方向（Ｘ方向）にＲ、Ｇ、Ｂの順に繰り返し配置され、色層２２の列方向（Ｙ方向）に同色が配置されているものであってもよい。ゲート線ＧＬはＸ方向に延在し、ソース線ＳＬはＹ方向に延在する。
アレイ基板１０ａは、ガラス製の第一の基板１１上に薄膜トランジスタ１２、信号配線ＳＬ、走査配線ＧＬ、色層２２、インセル偏光板２３、共通電極１３、画素電極１４等を備える。信号配線ＳＬおよび絶縁膜ＩＬ２の上に青色カラーフィルタＣＦ＿Ｂおよび蛍光層Ｆ＿Ｒ、Ｆ＿Ｇ、Ｆ＿Ｂから構成される色層２２を備える。蛍光層Ｆ＿Ｒ、Ｆ＿Ｇ、Ｆ＿Ｂのそれぞれは実施の形態で説明したものと同じものである。赤色の色層２２＿Ｒと緑色の色層２２＿Ｇと青色の色層２２＿Ｂのそれぞれの間に反射メタル（遮光層）ＲＭを備える。色層２２の上に絶縁膜ＩＬ３を介してインセル偏光板２３を備える。インセル偏光板２３の上に絶縁膜ＩＬ４を介して共通電極１３を備える。共通電極１３の上に絶縁膜ＩＬ５を介して画素電極１４を備える。共通電極１３および画素電極１４は、透明性と導電性に優れたＩＴＯ（Indium Tin Oxide）で構成される。信号配線ＳＬと走査配線ＧＬは互いに交差しており、交差部の近傍には薄膜トランジスタ１２を有し、画素電極１４と一対一に対応している。画素電極１４には、薄膜トランジスタ１２とコンタクトホールＣＨ１、ＣＨ２を介して信号配線ＳＬより画像信号に対応した電位が付与され、薄膜トランジスタ１２の動作は、走査配線ＧＬの走査信号により制御される。薄膜トランジスタ１２のチャネル部は、アモルファスシリコン層から成り、これ以外にもより移動度の高いポリシリコン層でチャネル部を形成しても良い。画素電極１４の液晶層３０に近接する側に図示しない第一の配向膜を備える。第一の配向膜はポリイミド系の有機高分子膜であり、所定の方向に配向処理されている。
対向基板２０ａは、ガラス製の第二の基板２１上の液晶層３０に近接する側に備える概略円柱状のポストスペーサ（柱状スペーサ）３１と図示しない第二の配向膜で構成される。第二の配向膜は第一の配向膜と同様にポリイミド系の有機高分子膜であり、所定の方向に配向処理されている。
色層２２およびインセル偏光板２３を配置したアレイ基板１０ａと対向基板２０ａを組み立て、両者の間隙は、対向基板２０ａ側に配置した柱状スペーサ３１で均一に維持する。前記間隙に液晶材料を封入する。
対向基板２０ａの上側（観測者側）には、図３に示すような視野角補償フィルム４０と偏光板５０を配置する。インセル偏光板２３と偏光板５０はその吸収軸が平面法線方向から観察して互いに直交するように配置し、かつ偏光板５０の吸収軸は第二の配向膜における液晶配向方向に平行にする。アレイ基板１０ａの下側（観測者と反対側）には図示しない青色光源を有するバックライト（照明装置）を備える。青色光源は青色発光ダイオードであり、波長は４５０ｎｍを中心とした半値幅約２０ｎｍの輝線状の発光スペクトルを示すものである。
【実施例２】
【００１９】
実施例２について図１６および図１７を用いて説明する。
図１６は実施例２に係る表示装置の構造を説明するためのＴＦＴコンタクトホール部の断面図である。図１７は実施例２に係る表示装置の構造を説明するための画素中央部の断面図である。
実施例２係る表示装置は共通電極１３が対向基板１０ｂに形成され、それに伴い絶縁膜ＩＬ５がなくなっている点を除き、実施例１係る表示装置と同じである。
すなわち、アレイ基板１０ｂは、ガラス製の第一の基板１１上に薄膜トランジスタ１２、信号配線ＳＬ、走査配線ＧＬ、色層２２、インセル偏光板２３、画素電極１４等を備える。インセル偏光板２３の上に絶縁膜ＩＬ４を介して画素電極１４を形成する。
対向基板２０ｂは、ガラス製の第二の基板２１上の液晶層３０に近接する側に備える共通電極１３と概略円柱状のポストスペーサ（柱状スペーサ）３１と図示しない第二の配向膜で構成される。
【符号の説明】
【００２０】
１０、１０Ａ、１０ａ、１０ｂ・・・アレイ基板
１１・・・ガラス基板
１２・・・薄膜トランジスタ
１３・・・共通電極
１４・・・画素電極
２０、２０Ａ、２０ａ、２０ｂ・・・対向基板
２１・・・ガラス基板
２２、２２Ａ・・・色層
２２＿Ｂ、２２Ａ＿Ｂ・・・青色の色層
２２＿Ｇ、２２Ａ＿Ｇ・・・緑色の色層
２２＿Ｒ、２２Ａ＿Ｒ・・・赤色の色層
２３・・・インセル偏光板
３０・・・液晶層
３１・・・柱状スペーサ
４０・・・視野角補償フィルム
５０・・・偏光板
１００、１００Ａ・・・表示装置
ＣＦ＿Ｂ・・・青色カラーフィルタ
ＣＦ＿Ｒ・・・赤色カラーフィルタ
ＣＦ＿Ｙ・・・黄色カラーフィルタ
Ｆ＿Ｂ・・・青色蛍光層
Ｆ＿Ｇ・・・緑色蛍光層
Ｆ＿Ｒ・・・赤色蛍光層
ＱＤ＿Ｂ２・・・青色補正用量子ドット
ＱＤ＿Ｇ・・・緑色量子ドット
ＱＤ＿Ｇ１・・・緑色量子ドット
ＱＤ＿Ｇ２・・・緑色補正用量子ドット
ＱＤ＿Ｒ・・・赤色量子ドット
ＱＤ＿Ｒ１・・・赤色量子ドット
ＱＤ＿Ｒ２・・・赤色補正用量子ドット
Ｓ＿Ｂ・・・青色散乱層
【図１】
2015219272.tif 000003
【図２】
2015219272.tif 000004
【図３】
2015219272.tif 000005
【図４】
2015219272.tif 000006
【図５】
2015219272.tif 000007
【図６】
2015219272.tif 000008
【図７】
2015219272.tif 000009
【図８】
2015219272.tif 000010
【図９】
2015219272.tif 000011
【図１０】
2015219272.tif 000012
【図１１】
2015219272.tif 000013
【図１２】
2015219272.tif 000014
【図１３】
2015219272.tif 000015
【図１４】
2015219272.tif 000016
【図１５】
2015219272.tif 000017
【図１６】
2015219272.tif 000018
【図１７】
2015219272.tif 000019